(57)【要約】      （修正有）【課題】顔料分散性、パターンの矩形性に優れ、エッジラフネス、未露光部残渣の少ない高画質な画素パターンを形成できる固体撮像素子のカラーフィルター用着色感放射線組成物を提供する。【解決手段】顔料、顔料分散剤、光重合性モノマー、アルカリ可溶性ポリマー、光重合開始剤、溶剤を含有する着色感放射線組成物であって、顔料分散剤が一般式(１)で表されるポリアリルアミン誘導体であって、アルカリ可溶性ポリマーが特定のモノマーと、アクリルモノマー多官能化合物との共重合体である。2017187557.tif 000018【選択図】なし【特許請求の範囲】
【請求項１】
（Ａ）顔料、（Ｂ）顔料分散剤、（Ｃ）光重合性モノマー、（Ｄ）アルカリ可溶性ポリマー、（Ｅ）光重合開始剤、（Ｆ）溶剤を含有する着色感放射線組成物であって、（Ｂ）顔料分散剤が一般式(１)で表されるポリアリルアミン誘導体であるとともに、
（Ｄ）アルカリ可溶性ポリマーが、
（１）下記一般式（４）で示されるモノマーと、
（２）カルボキシル基含有アクリル系モノマー、ヒドロキシル基含有アクリル系モノマーより選ばれた少なくとも一種と、
（３）ウレタン系多官能化合物、エポキシ系多官能化合物、ポリエステル系多官能化合物、アクリル系多官能化合物、イソシアネート系多官能化合物より選ばれた少なくとも一種、
との共重合体であることを特徴とする固体撮像素子のカラーフィルター用着色感放射線組成物。
【化１】
2017187557.tif 000013
（一般式（１）中、Ｘ、Ｙは、それぞれ独立に水素、重合開始剤残基または連鎖移動剤残基または連鎖移動触媒残基のいずれかを表し、Ｒ１は遊離のアミノ基または下記一般式(２)もしくは（３）で示される基を表し、ｎは２から１，０００の整数を表す。但しｎ個のＲ１中、少なくとも1個は一般式（３）で示される基である。）
【化２】
2017187557.tif 000014
（一般式（２）、（３）中、Ｒ２は遊離のカルボン酸を有するポリエステル、遊離のカルボン酸を有するポリアミドまたは遊離のカルボン酸を有するポリエステルアミドのいずれかからカルボキシル基を除いた基を表す。但し、Ｒ２が前記ポリエステルからカルボキシル基を除いた基であるとき、一般式（１）におけるｎ個のＲ１中、Ｒ１が一般式（３）で示される基である割合は６０％から９５％であり、かつ一般式（１）で示される前記ポリアリルアミン誘導体の酸価は２．５から５０ｍｇＫＯＨ／ｇであり、かつ前記ポリエステルの分子量は３００から２０，０００である。）
【化３】
2017187557.tif 000015
（一般式（４）中、Ｒ１はＨ又はメチル基、Ｒ２は炭素数２〜３のアルキレン基、Ｒ３は炭素数１〜１２のアルキル基、水酸基、イソボロニル基、フェニル基を表し、ｎは０〜１２の整数を表す）。
【請求項２】
（Ｄ）アルカリ可溶性ポリマーを構成するヒドロキシル基含有アクリル系モノマーが、水酸基価５０〜１２０ｍｇＫＯＨ／ｇのモノマーである請求項１に記載の固体撮像素子のカラーフィルター用着色感放射線組成物。
【請求項３】
（Ｄ）アルカリ可溶性ポリマーの重量平均分子量が５，０００〜１００，０００である請求項１に記載の固体撮像素子のカラーフィルター用着色感放射線組成物。
【請求項４】
（Ｂ）顔料分散剤が、ポリアミド、ポリエステルアミド、下記一般式（５）で示される遊離のカルボキシル基を有するポリエステルより選ばれた少なくとも1種と、ポリアリルアミンとを反応して得られるポリアリルアミン誘導体である請求項１に記載の固体撮像素子のカラーフィルター用着色感放射線組成物。
【化４】
2017187557.tif 000016
（一般式（５）中、Ｒ３は炭素原子数２から２０の直鎖状または分岐のアルキレン基を表し、ａは２から１００の整数を表す。）
【請求項５】
（Ｂ）顔料分散剤が、ポリアミド、ポリエステルアミド、下記一般式（６）で示される遊離のカルボキシル基を有するポリエステルより選ばれた少なくとも1種と、ポリアリルアミンとを反応して得られるポリアリルアミン誘導体である請求項１に記載の固体撮像素子のカラーフィルター用着色感放射線組成物。
【化５】
2017187557.tif 000017
（一般式（６）中、Ｒ４は、炭素数２から２０の直鎖状もしくは分岐のアルキレン基、Ｃ６Ｈ４またはＣＨ＝ＣＨを表し、Ｒ５は炭素原子数２から２０の直鎖状もしくは分岐のアルキレン基を表しまたはポリアルキレングリコールから２つの水酸基を除いた基を表し、ｂは２から１００の整数を表す。但し、前記直鎖状または分岐のアルキレン基の鎖中にエーテル結合を有していてもよい。）
【発明の詳細な説明】
【技術分野】
【０００１】
本発明は固体撮像素子のカラーフィルターに用いられる着色感放射線組成物に関する。
【背景技術】
【０００２】
近年、デジタルカメラやカメラ付携帯電話（スマートフォン等）の普及が目覚ましく、ＣＣＤカメラやＣＭＯＳイメージセンサ（ＣＩＳ）のような固体撮像素子の需要が大きく伸びている。これらの光学素子のキーデバイスとして赤（Ｒ）、緑（Ｇ）、青（Ｂ）の３原色の画素を備えたカラーフィルターが使用され、固体撮像素子を通して３原色に分解する役割を果たしている。
【０００３】
着色感放射線組成物を用いてカラーフィルターを製造するに当たっては、基板上に着色感放射線組成物を塗布して乾燥させたのち、所望のパターン形状にマスクを通して放射線を照射（以下、「露光」という。）し、現像、硬化することにより、各色の画素を得る方法が知られている。
【０００４】
こうした固体撮像素子には更なる高画質化への要求があり、その一つとしてより微細な色分解ＲＧＢ画素パターンの形成による高解像力化の要求が高まっている。ＣＩＳでのＲＧＢ画素のサイズは近年１μｍ近傍まで微細化されてきている。露光には一般にｉ線(３６５ｎｍ)が用いられているが、光学コントラストが低下する領域であることから、パターンの矩形化やエッジラフネスの抑制、未露光部の残渣抑制が難しくなってきている。
【０００５】
また、画素の微細化を達成するためには塗布膜の薄膜化が求められ、画素膜中に占める顔料の含有割合がますます高くなる傾向がある。顔料は通常使用されるアルカリ性現像液に不溶であることから、画素膜中の顔料の含有割合が高くなると、画素パターンの矩形化やエッジラフネスの抑制を難しくし、同時に未露光部の残渣が残りやすい問題も発生している。
【０００６】
着色感放射線組成物は樹脂及びその他の材料と顔料を溶剤に混合して製造される顔料含有樹脂組成物である。顔料を分散させた顔料含有樹脂組成物を作成する際の最大の問題点は顔料粒子が凝集しやすいことであり、尚且つ着色感放射線組成物としての問題点は顔料が現像液に不溶な成分である事から前記凝集により画素形成性能を阻害するといった点が挙げられる。
【０００７】
着色感放射線組成物のような溶剤系における顔料粒子が凝集しやすい問題を解決するために、種々の高分子分散剤が開発され、利用されてきた。例えば、例えばアクリル系高分子分散剤、ポリカプロラクトン系高分子分散剤、ウレタン系高分子分散剤、脂肪酸エステル系高分子分散剤、ポリエーテル系高分子分散剤、有機酸系高分子分散剤などが挙げられる。
【０００８】
アクリル系高分子分散剤としては、アクリル酸とスチレン、アクリル酸エステルとメタクリル酸、アクリル酸とメタクリル酸エステルなどでのグラフトおよび/またはブロック共重合体が挙げられ、ブロック型の共重合体は特許文献１や特許文献２にも例示されている。
【０００９】
ウレタン系高分子分散剤としては、ポリイソシアネート化合物にカプロラクトンポリエステル、第3級アミノ基を有する化合物を反応させて得られるもの（特許文献３）やイソシアネート基を有する化合物にアミノ基を有する化合物を反応させて得られるもの（特許文献４）などが挙げられる。
【００１０】
エステル系高分子分散剤としては側鎖にラクトン化合物の開環により精製するユニットを必須成分として含有するポリエステルを用いることで得られる化合物（特許文献５）、ポリアルキレンポリアミンの反応点を特定の比率で脂肪酸によりキャッピングした後、親油性高分子鎖としてポリカルボニルアルキレンオキシ鎖及び親水性高分子鎖としてポリアルキレンオキシ鎖を特定の比率で導入することで得られる化合物（特許文献６）等が知られている。
【先行技術文献】
【特許文献】
【００１１】
【特許文献１】特開２００２−３１７１３号公報
【特許文献２】特開２００６−３０６７４号公報
【特許文献３】特開平０２−６１２号公報
【特許文献４】特開平０４−２１０２２０号公報
【特許文献５】特開平０８−３８８７５号公報
【特許文献６】特開平１１−１９７４８５号公報
【発明の概要】
【発明が解決しようとする課題】
【００１２】
近年における固体撮像素子の更なる高画質化におけるＣＩＳカラーフィルターのＲＧＢ画素微細化においては、塗布膜の薄膜化が進むために求められる画素膜中に占める顔料の高濃度化に対し、エッジラフネスや残渣の改良においては不十分であった。本発明者は、特定の顔料分散剤を用いた着色感放射線組成物が、矩形でエッジラフネスが少なく、未露光部の残渣が少ない画素パターンを形成できることを見出し先に出願したが、特定のアルカリ可溶性ポリマーと併用することにより、更にエッジラフネスが改良された高解像の画素パターンを形成することが可能であることを見出し本発明を完成するに至った。
本発明は以上のような事情に基づいてなされたものであり、その課題は顔料濃度を高濃度化しても着色感放射線組成物中の顔料粒子の分散安定性が良好で、矩形でエッジラフネスが少なく、未露光部の残渣が少ない画素パターンを形成することのできる新規な固体撮像素子のカラーフィルター用着色感放射線組成物を提供する事にある。
【課題を解決するための手段】
【００１３】
本発明者らは、鋭意検討の結果、着色感放射線組成物中に特定の構造のポリアリルアミン縮合物を顔料分散液として用いるとともに、特定の構造のアルカリ可溶性ポリマーを用いることにより、上記課題を解決できることを見出し、本発明を完成するに至った。
【００１４】
すなわち本発明は、
（１）（Ａ）顔料、（Ｂ）顔料分散剤、（Ｃ）光重合性モノマー、（Ｄ）アルカリ可溶性ポリマー、（Ｅ）光重合開始剤、（Ｆ）溶剤を含有する着色感放射線組成物であって、（Ｂ）顔料分散剤が一般式(１)で表されるポリアリルアミン誘導体であるとともに、
（Ｄ）アルカリ可溶性ポリマーが、
（１）下記一般式（４）で示されるモノマーと、
（２）カルボキシル基含有アクリル系モノマー、ヒドロキシル基含有アクリル系モノマーより選ばれた少なくとも一種と、
（３）ウレタン系多官能化合物、エポキシ系多官能化合物、ポリエステル系多官能化合物、アクリル系多官能化合物、イソシアネート系多官能化合物より選ばれた少なくとも一種、
との共重合体であることを特徴とする固体撮像素子のカラーフィルター用着色感放射線組成物、
【００１５】
【化１】
2017187557.tif 000002
（一般式（１）中、Ｘ、Ｙは、それぞれ独立に水素、重合開始剤残基または連鎖移動剤残基または連鎖移動触媒残基のいずれかを表し、Ｒ１は遊離のアミノ基または下記一般式(２)もしくは（３）で示される基を表し、ｎは２から１，０００の整数を表す。但しｎ個のＲ１中、少なくとも1個は一般式（３）で示される基である。）
【００１６】
【化２】
2017187557.tif 000003
（一般式（２）、（３）中、Ｒ２は遊離のカルボン酸を有するポリエステル、遊離のカルボン酸を有するポリアミドまたは遊離のカルボン酸を有するポリエステルアミドのいずれかからカルボキシル基を除いた基を表す。但し、Ｒ２が前記ポリエステルからカルボキシル基を除いた基であるとき、一般式（１）におけるｎ個のＲ１中、Ｒ１が一般式（３）で示される基である割合は６０％から９５％であり、かつ一般式（１）で示される前記ポリアリルアミン誘導体の酸価は２．５から５０ｍｇＫＯＨ／ｇであり、かつ前記ポリエステルの分子量は３００から２０，０００である。）
【００１７】
【化３】
2017187557.tif 000004
（一般式（４）中、Ｒ１はＨ又はメチル基、Ｒ２は炭素数２〜３のアルキレン基、Ｒ３は炭素数１〜１２のアルキル基、水酸基、イソボロニル基、フェニル基を表し、ｎは０〜１２の整数を表す）。
【００１８】
（２）（Ｄ）アルカリ可溶性ポリマーを構成するヒドロキシル基含有アクリル系モノマーが、水酸基価５０〜１２０ｍｇＫＯＨ／ｇのモノマーである上記（１）の固体撮像素子のカラーフィルター用着色感放射線組成物、
【００１９】
（３）（Ｄ）アルカリ可溶性ポリマーの重量平均分子量が５，０００〜１００，０００である上記（１）の固体撮像素子のカラーフィルター用着色感放射線組成物、
【００２０】
（４）（Ｂ）顔料分散剤が、ポリアミド、ポリエステルアミド、下記一般式（５）で示される遊離のカルボキシル基を有するポリエステルより選ばれた少なくとも1種と、ポリアリルアミンとを反応して得られるポリアリルアミン誘導体である上記（１）の固体撮像素子のカラーフィルター用着色感放射線組成物、
【００２１】
【化４】
2017187557.tif 000005
（一般式（５）中、Ｒ３は炭素原子数２から２０の直鎖状または分岐のアルキレン基を表し、ａは２から１００の整数を表す。）
（５）（Ｂ）顔料分散剤が、ポリアミド、ポリエステルアミド、下記一般式（６）で示される遊離のカルボキシル基を有するポリエステルより選ばれた少なくとも1種と、ポリアリルアミンとを反応して得られるポリアリルアミン誘導体である上記（１）の固体撮像素子のカラーフィルター用着色感放射線組成物、
【００２２】
【化５】
2017187557.tif 000006
（一般式（６）中、Ｒ４は、炭素数２から２０の直鎖状もしくは分岐のアルキレン基、Ｃ６Ｈ４またはＣＨ＝ＣＨを表し、Ｒ５は炭素原子数２から２０の直鎖状もしくは分岐のアルキレン基を表しまたはポリアルキレングリコールから２つの水酸基を除いた基を表し、ｂは２から１００の整数を表す。但し、前記直鎖状または分岐のアルキレン基の鎖中にエーテル結合を有していてもよい。）
を要旨とするものである。
【発明の効果】
【００２３】
本発明の着色感放射線組成物を用いれば、顔料が高濃度化しても矩形でエッジラフネスがさらに極めて少なく、未露光部の残渣が少ない、より微細な画素を形成できる。したがって、本発明の着色感放射線組成物は固体撮像素子のカラーフィルターの製造に極めて好適に使用することが出来る。
【発明を実施するための形態】
【００２４】
以下、本発明の着色感放射線組成物について詳細に説明する。
【００２５】
本発明の着色感放射線組成物は、（Ａ）顔料、（Ｂ）顔料分散剤、（Ｃ）光重合性モノマー、（Ｄ）アルカリ可溶性ポリマー、（Ｅ）光重合開始剤、（Ｆ）溶剤を含有する。これらの各成分について以下に説明する。
【００２６】
（Ａ）顔料
本発明の着色感放射線組成物に用いられる顔料は、色調が特に限定されるものではなく、得られるカラーフィルタの用途に応じて適宜選定される。カラーフィルタの画素には高精細な発色と耐熱性、耐候性が求められることから、顔料としては有機顔料が好ましい。
【００２７】
前記有機顔料としては、例えば、カラーインデックス（Ｃ．Ｉ．；Ｔｈｅ  Ｓｏｃｉｅ
ｔｙ  ｏｆ  Ｄｙｅｒｓ  ａｎｄ  Ｃｏｌｏｕｒｉｓｔｓ  社発行）においてピグメント
に分類されている化合物、具体的には、下記のようなカラーインデックス（Ｃ．Ｉ．）名
が付されているものを挙げることができる。
【００２８】
Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１７、Ｃ．Ｉ．ピグメントイエロー２０、Ｃ．Ｉ．ピグメントイエロー２４、Ｃ．Ｉ．ピグメントイエロー３１、Ｃ．Ｉ．ピグメントイエロー５５、Ｃ．Ｉ．ピグメントイエロー８３、Ｃ．Ｉ．ピグメントイエロー９３、Ｃ．Ｉ．ピグメントイエロー１０９、Ｃ．Ｉ．ピグメントイエロー１１０、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントイエロー１５３、Ｃ．Ｉ．ピグメントイエロー１５４、Ｃ．Ｉ．ピグメントイエロー１５５、Ｃ．Ｉ．ピグメントイエロー１６６、Ｃ．Ｉ．ピグメントイエロー１６８、Ｃ．Ｉ．ピグメントイエロー１８０、Ｃ．Ｉ．ピグメントイエロー２１１；
【００２９】
Ｃ．Ｉ．ピグメントオレンジ５、Ｃ．Ｉ．ピグメントオレンジ１３、Ｃ．Ｉ．ピグメントオレンジ１４、Ｃ．Ｉ．ピグメントオレンジ２４、Ｃ．Ｉ．ピグメントオレンジ３４、Ｃ．Ｉ．ピグメントオレンジ３６、Ｃ．Ｉ．ピグメントオレンジ３８、Ｃ．Ｉ．ピグメントオレンジ４０、Ｃ．Ｉ．ピグメントオレンジ４３、Ｃ．Ｉ．ピグメントオレンジ４６、Ｃ．Ｉ．ピグメントオレンジ４９、Ｃ．Ｉ．ピグメントオレンジ６１、Ｃ．Ｉ．ピグメントオレンジ６４、Ｃ．Ｉ．ピグメントオレンジ６８、Ｃ．Ｉ．ピグメントオレンジ７０、Ｃ．Ｉ．ピグメントオレンジ７１、Ｃ．Ｉ．ピグメントオレンジ７２、Ｃ．Ｉ．ピグメントオレンジ７３、Ｃ．Ｉ．ピグメントオレンジ７４；
【００３０】
Ｃ．Ｉ．ピグメントレッド１、Ｃ．Ｉ．ピグメントレッド２、Ｃ．Ｉ．ピグメントレッド５、Ｃ．Ｉ．ピグメントレッド１７、Ｃ．Ｉ．ピグメントレッド３１、Ｃ．Ｉ．ピグメントレッド３２、Ｃ．Ｉ．ピグメントレッド４１、Ｃ．Ｉ．ピグメントレッド１２２、Ｃ．Ｉ．ピグメントレッド１２３、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１６８、Ｃ．Ｉ．ピグメントレッド１７０、Ｃ．Ｉ．ピグメントレッド１７１、Ｃ．Ｉ．ピグメントレッド１７５、Ｃ．Ｉ．ピグメントレッド１７６、Ｃ．Ｉ．ピグメントレッド１７７、Ｃ．Ｉ．ピグメントレッド１７８、Ｃ．Ｉ．ピグメントレッド１７９、Ｃ．Ｉ．ピグメントレッド１８０、Ｃ．Ｉ．ピグメントレッド１８５、Ｃ．Ｉ．ピグメントレッド１８７、Ｃ．Ｉ．ピグメントレッド２０２、Ｃ．Ｉ．ピグメントレッド２０６、Ｃ．Ｉ．ピグメントレッド２０７、Ｃ．Ｉ．ピグメントレッド２０９、Ｃ．Ｉ．ピグメントレッド２１４、Ｃ．Ｉ．ピグメントレッド２２０、Ｃ．Ｉ．ピグメントレッド２２１、Ｃ．Ｉ．ピグメントレッド２２４、Ｃ．Ｉ．ピグメントレッド２４２、Ｃ．Ｉ．ピグメントレッド２４３、Ｃ．Ｉ．ピグメントレッド２５４、Ｃ．Ｉ．ピグメントレッド２５５、Ｃ．Ｉ．ピグメントレッド２６２、Ｃ．Ｉ．ピグメントレッド２６４、Ｃ．Ｉ．ピグメントレッド２７２；
【００３１】
Ｃ．Ｉ．ピグメントバイオレット１、Ｃ．Ｉ．ピグメントバイオレット１９、Ｃ．Ｉ．ピグメントバイオレット２３、Ｃ．Ｉ．ピグメントバイオレット２９、Ｃ．Ｉ．ピグメントバイオレット３２、Ｃ．Ｉ．ピグメントバイオレット３６、Ｃ．Ｉ．ピグメントバイオレット３８；Ｃ．Ｉ．ピグメントブルー１５、Ｃ．Ｉ．ピグメントブルー１５：３、Ｃ．Ｉ．ピグメントブルー１５：４、Ｃ．Ｉ．ピグメントブルー１５：６、Ｃ．Ｉ．ピグメントブルー６０、Ｃ．Ｉ．ピグメントブルー８０；Ｃ．Ｉ．ピグメントグリーン７、Ｃ．Ｉ．ピグメントグリーン３６、Ｃ．Ｉ．ピグメントグリーン５８；Ｃ．Ｉ．ピグメントブラウン２３、Ｃ．Ｉ．ピグメントブラウン２５；Ｃ．Ｉ．ピグメントブラック１、Ｃ．Ｉ．ピグメントブラック７。
【００３２】
本発明において、上記有機顔料は、再沈殿法、溶剤洗浄法、再結晶法、昇華法、真空加熱法や、これらの組み合わせにより精製して使用することもできる。
【００３３】
これらの顔料は、所望により、その粒子表面を樹脂で改質して使用してもよい。顔料の粒子表面を改質する樹脂としては、例えば特開２００１−１０８８１７号公報に記載のビヒクル樹脂や、市販の各種の顔料分散用の樹脂を挙げることができる。前記顔料は、単独でまたは２種以上を混合して使用することができる。
【００３４】
本発明の着色感放射線組成物は、顔料の含有量が、着色感放射線組成物の全固形分中、３０重量％以上となる場合であっても、エッジラフネスが少なく未露光部の残渣が少ない優れた画素を形成することができる。また、本発明において、顔料の含有量の上限は、現像性を確保する観点から、着色感放射線組成物の全固形分中、好ましくは７０重量％以下、特に好ましくは６０重量％以下である。ここで、固形分とは、後述する溶剤以外の成分である。
【００３５】
（Ｂ）顔料分散剤
本発明の着色感放射線組成物において用いる（Ｂ）分散剤は、一般式（１）で示される構造を有するポリアリルアミン誘導体である。
【００３６】
【化６】
2017187557.tif 000007
（一般式（１）中、Ｘ、Ｙは、それぞれ独立に水素、重合開始剤残基または連鎖移動剤残基または連鎖移動触媒残基のいずれかを表し、Ｒ１は遊離のアミノ基または下記一般式(２)もしくは（３）で示される基を表し、ｎは２から１，０００の整数を表す。但しｎ個のＲ１中、少なくとも1個は一般式（３）で示される基である。）
【００３７】
【化７】
2017187557.tif 000008
（一般式（２）、（３）中、Ｒ２は遊離のカルボン酸を有するポリエステル、遊離のカルボン酸を有するポリアミドまたは遊離のカルボン酸を有するポリエステルアミドのいずれかからカルボキシル基を除いた基を表す。但し、Ｒ２が前記ポリエステルからカルボキシル基を除いた基であるとき、一般式（１）におけるｎ個のＲ１中、Ｒ１が一般式（３）で示される基である割合は６０％から９５％であり、かつ一般式（１）で示される前記ポリアリルアミン誘導体の酸価は２．５から５０ｍｇＫＯＨ／ｇであり、かつ前記ポリエステルの分子量は３００から２０，０００である。）
【００３８】
一般式（１）で示されるポリアリルアミン誘導体は、例えば重合度２〜１，０００のポリアリルアミンと、遊離のカルボキシル基を有する一般式（５）、一般式（６）で示されるポリエステルや、ポリアミド、あるいはエステルとアミドの共縮合物（ポリエステルアミド）とを反応させることにより得られ、特開平９−１６９８２１号公報などに記載された公知の方法で調製することができる。
【００３９】
【化８】
2017187557.tif 000009
【００４０】
【化９】
2017187557.tif 000010
【００４１】
本発明の着色感放射組成物中の（Ｂ）顔料分散剤の含有量は、（Ａ）顔料１００質量部に対して０．５〜１００質量部、好ましくは１〜７０質量部、さらに好ましくは１０〜５０質量部である。顔料分散剤の重量平均分子量は１００〜１００，０００、好ましくは１，０００〜５０，０００、さらに好ましくは３，０００〜２０，０００である。本発明において顔料分散剤として用いるポリアリルアミン誘導体は、アミン価が１〜８０であるものが好ましく、より好ましくはアミン価３〜４０、さらに好ましくはアミン価１３〜２２のものである。顔料分散剤として用いる前記ポリアリルアミン誘導体は、単独でまたは２種以上を混合して使用することができる。また、本発明において、顔料分散剤として前記ポリアリルアミン誘導体と共に、従来公知の他の分散剤を併用することができる。
【００４２】
（Ｃ）光重合性モノマー
光重合性モノマーとしては、一分子中に反応基である重合性不飽和結合を１個持つ単官能モノマー、２個以上を有する多官能性モノマーが挙げられ、各々の硬化性が異なる。本発明において用いる光重合性モノマーは２個以上の重合性不飽和結合を有する多官能性モノマーが好ましい。
【００４３】
上記多官能性モノマーとしては、例えば、エチレングリコールジ（メタ）アクリレート、プロピレングリコールジ（メタ）アクリレート等のアルキレングリコールジ（メタ）アクリレート類；ポリエチレングリコールジ（メタ）アクリレート、ポリプロピレングリコールジ（メタ）アクリレート等のポリアルキレングリコールジ（メタ）アクリレート類；グリセリン、トリメチロールプロパン、ペンタエリスリトール、ジペンタエリスリトール等の３価以上の多価アルコールのポリ（メタ）アクリレート類やそのジカルボン酸変性物；ポリエステル、エポキシ樹脂、ウレタン樹脂、アルキド樹脂、シリコーン樹脂、スピラン樹脂等のオリゴ（メタ）アクリレート類；両末端ヒドロキシポリ−１，３−ブタジエン、両末端ヒドロキシポリイソプレン、両末端ヒドロキシポリカプロラクトン等の両末端ヒドロキシル化重合体のジ（メタ）アクリレート類や、トリス〔２−（メタ）アクリロイロキシエチル〕ホスフェート等を挙げることができる。
【００４４】
これらの多官能性モノマーのうち、３価以上の多価アルコールのポリ（メタ）アクリレート類やそのジカルボン酸変性物、具体的には、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート等が好ましく、特に、トリメチロールプロパントリアクリレート、ペンタエリスリトールトリアクリレートおよびジペンタエリスリトールヘキサアクリレートが、着色層の強度およびエッジラフネスに優れ、かつ未露光部の基板上に残渣、膜残り等を発生し難い点で好ましい。光重合性モノマーは単独でまたは２種以上を混合して使用することができ、混合使用する場合、１種又は２種以上の単官能性モノマーと、１種又は２種以上の多官能性モノマーとを混合して使用したり、異なる２種以上の多官能性モノマーを混合して使用することができる。
【００４５】
本発明の着色感放射線組成物における光重合性モノマーの使用量は、以下に述べる（Ｃ）アルカリ可溶性ポリマー１００重量部に対して、通常、５〜４００重量部が好ましく、より好ましくは１０〜２００重量部である。光重合性モノマーの使用量が５重量部未満では、着色層の強度や表面平滑性が低下する傾向があり、一方４００重量部を超えると、例えば、アルカリ現像性が低下したり、未露光部の基板上に残渣、膜残り等が発生しやすくなる傾向がある。
【００４６】
（Ｄ）アルカリ可溶性ポリマー
本発明の着色感放射線組成物において用いる（Ｄ）アルカリ可溶性ポリマーは、（１）下記一般式（４）で示されるモノマーと、（２）カルボキシル基含有アクリル系モノマー、ヒドロキシル基含有アクリルモノマーより選ばれた少なくとも一種と、（３）ウレタン系多官能化合物、エポキシ系多官能化合物、ポリエステル系多官能化合物、アクリル系多官能化合物、イソシアネート系多官能化合物より選ばれた少なくとも一種との共重合体である。
【００４７】
【化１０】
2017187557.tif 000011
（一般式（４）中、Ｒ１はＨ、メチル基を表し、Ｒ２は炭素数２〜３のアルキレン基、Ｒ３は炭素数１〜１２のアルキル基、水酸基、イソボロニル基、フェニル基を表し、ｎは０〜１２の整数を表す）。
【００４８】
一般式（４）で示されるモノマーとしては、メチル（メタ）アクリレート、エチル（メタ）アクリレート、ｎ−ブチル（メタ）アクリレート、イソブチル（メタ）アクリレート、ペンチル（メタ）アクリレート、ベンジル（メタ）アクリレート、ヘキシル（メタ）アクリレート、ｎ−オクチル（メタ）アクリレート、イソオクチル（メタ）アクリレート、２−エチルヘキシル（メタ）アクリレート、デシル（メタ）アクリレート、ドデシル（メタ）アクリレート等が挙げられ、より好ましくは、エチル（メタ）アクリレート、ｎ−ブチル（メタ）アクリレート、イソオクチル（メタ）アクリレート、ベンジル（メタ）アクリレート、２−エチルヘキシル（メタ）アクリレートが挙げられる。
【００４９】
（２）のカルボキシル基を有するモノマーの具体例としては、（メタ）アクリル酸、イタコン酸、β−（メタ）アクリロイルオキシエチルハイドロジェンサクシネート等が挙げられるが、（メタ）アクリル酸が好ましい。
【００５０】
一方、（２）のヒドロキシル基を有するモノマーの具体例としては、２−ヒドロキシエチル（メタ）アクリレート、２−ヒドロキシプロピル（メタ）アクリレート、４−ヒドロキシブチル（メタ）アクリレート、フェニルグリシジルエーテル（メタ）アクリレート等が挙げられるが、２−ヒドロキシエチル（メタ）アクリレート、４−ヒドロキシブチル（メタ）アクリレートが好ましい。
【００５１】
（３）のウレタン系多官能化合物としては、二官能ウレタンアクリレート、四官能ウレタンアクリレート、六官能ウレタンアクリレート、またはこれらに相当するメタクリレート類、これらのオリゴマー等が挙げられるが、二官能ウレタンアクリレート、四官能ウレタンアクリレートや、これらのオリゴマーが好ましい。
【００５２】
（３）のエポキシ系多官能化合物としては、グリシジル（メタ）アクリレート、（メタ）アリルグリシジルエーテルや、これらのオリゴマー等が挙げられるが、グリシジル（メタ）アクリレート、グリシジル（メタ）アクリレートや、これらのオリゴマーが好ましい。
【００５３】
（３）のポリエステル系多官能化合物としては、市販されているポリエステルモノマー（例えば東亜合成社製のポリエステルアクリレート等）が挙げられる。
【００５４】
（３）のアクリル系多官能化合物としては、ビスフェノールＡＥＯ変成ジアクリレート、トリプロピレングリコールジアクリレート、ペンタエリスリトールトリアクリレート、トリメチロールプロパントリアクリレートや、これらのオリゴマー等が挙げられるが、トリプロピレングリコールジアクリレート、ペンタエリスリトールトリアクリレートや、これらのオリゴマーが好ましい。
【００５５】
（３）のイソシアネート系多官能化合物としては、ビニルイソシアネート、（メタ）アクリルイソシアネート、や、これらのオリゴマー等が挙げられるが、メタクリルイソシアネート、２−メタクリロイルオキシエチルイソシアネートや、これらのオリゴマーが好ましい。
【００５６】
（Ｅ）光重合開始剤
光重合開始剤としては、例えば、有機ハロゲン化化合物、カルボニル化合物、オキシムエステル化合物、アシルホスフィン（オキシド）化合物、アルキルアミノ化合物等が挙げられる。
【００５７】
有機ハロゲン化化合物としては、ｓ−トリアジン系化合物、オキサチアゾール系化合物が挙げられる。トリアジン系化合物としては、２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペロニル−４，６−ビス（トリクロロメチル）−ｓ−トリアジン、２，４−ビス（トリクロロメチル）−６−スチリル−ｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、または２，４−トリクロロメチル−（４’−メトキシスチリル）−６−トリアジン等が挙げられる。オキサチアゾール系化合物としては、２−トリクロロメチル−５−（４−スチリル）スチリル−１，３，４−オキサチアゾールなどが挙げられる。
【００５８】
カルボニル化合物としては、ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４’−メチルジフェニルサルファイド、または３，３’，４，４’−テトラ（ｔ−ブチルパーオキシカルボニル）ベンゾフェノン等のベンゾフェノン誘導体、チオキサントン、２−エチルチオキサントン、２−イソプロピルチオキサントン、２−クロロチオキサントン、２，４−ジメチルチオキサントン、２，４−ジエチルチオキサントン、２，４−ジイソプロピルチオキサントン等のチオキサントン誘導体、ｐ−ジメチルアミノ安息香酸エチル、ｐ−ジエチルアミノ安息香酸エチル等の安息香酸エステル誘導体等を挙げることができる。
【００５９】
オキシムエステル化合物としては、１，２−オクタンジオン，１−〔４−（フェニルチオ）−，２−（ｏ−ベンゾイルオキシム）〕、またはｏ−（アセチル）−Ｎ−（１−フェニル−２−オキソ−２−（４’−メトキシ−ナフチル）エチリデン）ヒドロキシルアミン等が挙げられる。
【００６０】
アシルホスフィン化合物としては、ビス（２，４，６−トリメチルベンゾイル）フェニルホスフィンオキサイド、または２，４，６−トリメチルベンゾイルジフェニルホスフィンオキサイド等が挙げられる。
【００６１】
アルキルアミノ化合物としては、α−アミノアルキルフェノン、Ｎ，Ｎ−ジメチルアミノアセトフェノン、２−（ジメチルアミノ）−２−［（４−メチルフェニル）メチル］−１−［４−（４−モルホリニル）フェニル］−１−ブタノン等が挙げられる。
【００６２】
本発明に用いられる（Ｅ）光重合開始剤としては、露光感度の観点から、トリアジン系化合物、ベンゾフェノン系化合物、アセトフェノン系化合物、オキシム系化合物、ホスフィン系化合物が好ましく、より好ましくは、トリアジン系化合物、オキシム系化合物、ベンゾフェノン系化合物、アシルホスフィン系化合物である。これらの光重合開始剤は、１種を単独で、または必要に応じて任意の比率で２種以上混合して用いることができる。
【００６３】
本発明の着色感放射線組成物中の顔料濃度が高い場合、光重合開始剤の添加量は相対的に少なくなり、感度低下を起こしやすい。また、露光をｉ線ステッパーで行う場合に、トリアジン系化合物を用いると露光時にハロゲン含有化合物を発生して機器の腐食の原因となる虞がある。これらを考慮すれば、感度と諸性能を満足させる光重合開始剤としては、オキシム系化合物が好ましく、オキシム系化合物の中でも３６５ｎｍに吸収を有するものが最も好ましい。
【００６４】
（Ｅ）光重合開始剤の含有量は、本発明の着色感放射線組成物の全固形分中０．１質量％〜５０質量％であることが好ましく、より好ましくは０．３質量％〜３０質量％、特に好ましくは０．５質量％〜１５質量％である。光重合開始剤を上記範囲で用いると、画素パターン形成時の光重合性、露光感度に優れる。
【００６５】
（Ｆ）溶剤
本発明の着色感放射線組成物は、前記（Ａ）〜（Ｅ）成分に、更に（Ｆ）成分として溶剤を配合して液状組成物として調製される。溶剤としては、着色感放射線組成物を構成する（Ａ）〜（Ｅ）成分や添加剤成分を分散または溶解し、かつこれらの成分と反応せず、適度の揮発性を有するものである限り、適宜に選択して使用することができる。
【００６６】
このような溶剤としては、例えば、エチレングリコールモノメチルエーテル、エチレングリコールモノエチルエーテル、エチレングリコールモノ−ｎ−プロピルエーテル、エチレングリコールモノ−ｎ−ブチルエーテル、ジエチレングリコールモノメチルエーテル、ジエチレングリコールモノエチルエーテル、ジエチレングリコールモノ−ｎ−プロピルエーテル、ジエチレングリコールモノ−ｎ−ブチルエーテル、トリエチレングリコールモノメチルエーテル、トリエチレングリコールモノエチルエーテル、プロピレングリコールモノメチルエーテル、プロピレングリコールモノエチルエーテル、プロピレングリコールモノ−ｎ−プロピルエーテル、プロピレングリコールモノ−ｎ−ブチルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｎ−ブチルエーテル、トリプロピレングリコールモノメチルエーテル、トリプロピレングリコールモノエチルエーテル等の（ポリ）アルキレングリコールモノアルキルエーテル類；
【００６７】
エチレングリコールモノメチルエーテルアセテート、エチレングリコールモノエチルエーテルアセテート、ジエチレングリコールモノメチルエーテルアセテート、ジエチレングリコールモノエチルエーテルアセテート、プロピレングリコールモノメチルエーテルアセテート、プロピレングリコールモノエチルエーテルアセテート、３−メトキシブチルアセテート、３−メチル−３−メトキシブチルアセテート等の（ポリ）アルキレングリコールモノアルキルエーテルアセテート類；ジエチレングリコールジメチルエーテル、ジエチレングリコールメチルエチルエーテル、ジエチレングリコールジエチルエーテル、テトラヒドロフラン等の他のエーテル類；メチルエチルケトン、シクロヘキサノン、２−ヘプタノン、３−ヘプタノン等のケトン類；
【００６８】
プロピレングリコールジアセテート、１，３−ブチレングリコールジアセテート、１，６−ヘキサンジオールジアセテート等のジアセテート類；乳酸メチル、乳酸エチル等の乳酸アルキルエステル類；２−ヒドロキシ−２−メチルプロピオン酸エチル、３−メトキシプロピオン酸メチル、３−メトキシプロピオン酸エチル、３−エトキシプロピオン酸メチル、３−エトキシプロピオン酸エチル、エトキシ酢酸エチル、ヒドロキシ酢酸エチル、２−ヒドロキシ−３−メチルブタン酸メチル、３−メチル−３−メトキシブチルプロピオネート、酢酸エチル、酢酸ｎ−プロピル、酢酸ｉ−プロピル、酢酸ｎ−ブチル、酢酸ｉ−ブチル、ぎ酸ｎ−アミル、酢酸ｉ−アミル、プロピオン酸ｎ−ブチル、酪酸エチル、酪酸ｎ−プロピル、酪酸ｉ−プロピル、酪酸ｎ−ブチル、ピルビン酸メチル、ピルビン酸エチル、ピルビン酸ｎ−プロピル、アセト酢酸メチル、アセト酢酸エチル、２−オキソブタン酸エチル等の他のエステル類；Ｎ，Ｎ−ジメチルホルムアミド、Ｎ，Ｎ−ジメチルアセトアミド、Ｎ−メチルピロリドン等のアミドまたはラクタム類等を挙げることができる。
【００６９】
これらの溶剤のうち、溶解性、顔料分散性、塗布性等の観点から、プロピレングリコールモノメチルエーテル、エチレングリコールモノメチルエーテルアセテート、プロピレングリコールモノメチルエーテルアセテート、プロピレングリコールモノエチルエーテルアセテート、３−メトキシブチルアセテート、ジエチレングリコールジメチルエーテル、ジエチレングリコールメチルエチルエーテル、シクロヘキサノン、２−ヘプタノン、３−ヘプタノン、プロピレングリコールジアセテート、１，３−ブチレングリコールジアセテート、乳酸エチル、３−メトキシプロピオン酸エチル、３−エトキシプロピオン酸メチル、３−エトキシプロピオン酸エチル、３−メチル−３−メトキシブチルプロピオネート、酢酸ｎ−ブチル、酢酸ｉ−ブチル、ぎ酸ｎ−アミル、酢酸ｉ−アミル、プロピオン酸ｎ−ブチル、酪酸エチル、酪酸ｉ−プロピル、酪酸ｎ−ブチル、ピルビン酸エチル等が好ましい。溶剤は、単独でまたは２種以上を混合して使用することができる。
【００７０】
また、前記溶剤と共に、高沸点溶剤を併用することもできる。高沸点溶剤としては例えば、ジ−ｎ−ヘキシルエーテル、アセトニルアセトン、カプロン酸、１−オクタノール、１−ノナノール、ベンジルアルコール、酢酸ベンジル、安息香酸エチル、しゅう酸ジエチル、マレイン酸ジエチル、γ−ブチロラクトン、炭酸エチレン、炭酸プロピレン、エチレングリコールモノフェニルエーテルアセテート等が挙げられる。これらの高沸点溶剤は、単独でまたは２種以上を混合して使用することができる。
【００７１】
溶剤の含有量は、特に限定されるものではないが、得られる着色感放射線組成物の塗布性、保存安定性等の観点から、当該組成物中の溶剤を除いた各成分の合計濃度が、５〜５０質量％となる量が好ましく、特に１０〜４０質量％となる量が好ましい。
【００７２】
本発明の着色感放射線組成物は、上記（Ａ）〜（Ｆ）成分の他に、必要に応じて他の添加剤をさらに含有することもできる。
【００７３】
他の添加剤
他の添加剤としては、例えば、ポリビニルアルコール、ポリ（フロオロアルキルアクリレート）類等の高分子化合物；ノニオン系界面活性剤、カチオン系界面活性剤、アニオン系界面活性剤等の界面活性剤；ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（４−エポキシシクロヘキシル）エチルトリメトキシシラン、３−クロロプロピルメチルジメトキシシラン、３−クロロプロピルトリメトキシシラン、３−メタクリロイロキシプロピルトリメトキシシラン、３−メルカプトプロピルトリメトキシシラン等の密着促進剤；ピロガロール、ハイドロキノン、ｐ−メトキシフェノール、ジ−ｔ−ブチル−ｐ−クレゾール、ｔ−ブチルカテコール、ベンゾキノン等の熱重合禁止剤；２，２−チオビス（４−メチル−６−ｔ−ブチルフェノール）、２，６−ジ−ｔ−ブチルフェノール等の酸化防止剤；２−（３−ｔ−ブチル−５−メチル−２−ヒドロキシフェニル）−５−クロロベンゾトリアゾール、アルコキシベンゾフェノン類等の紫外線吸収剤；ポリアクリル酸ナトリウム等の凝集防止剤；マロン酸、アジピン酸、イタコン酸、シトラコン酸、フマル酸、メサコン酸等の残渣改善剤；こはく酸モノ〔２−（メタ）アクリロイロキシエチル〕、フタル酸モノ〔２−（メタ）アクリロイロキシエチル〕、ω−カルボキシポリカプロラクトンモノ（メタ）アクリレート等の現像性改善剤等を挙げることができる。
【００７４】
本発明の着色感放射線組成物は、（Ａ）顔料、（Ｂ）顔料分散剤、（Ｆ）溶剤、及び必要に応じて分散助剤を用いて（Ａ）顔料を分散させた顔料分散液を調整し、次いでこの顔料分散液に、（Ｃ）光重合性モノマー、（Ｄ）アルカリ可溶性ポリマー、（Ｅ）光重合開始剤、及び必要に応じて界面活性剤等の添加剤、（Ｆ）溶剤等を更に添加、混合する等により得ることができる。
【００７５】
[固体撮像素子のカラーフィルター製造方法]
次に、本発明の着色感放射線組成物により固体撮像素子のカラーフィルターを製造する方法について説明する。
【００７６】
カラーフィルターは、通常、少なくとも下記（１）〜（４）の工程を経て製造される。
（１）基板上に本発明の着色感放射線組成物の塗膜を形成する工程。
（２）前記塗膜の少なくとも一部に露光する工程。
（３）露光後の塗膜を現像する工程。
（４）現像後の塗膜をポストベークする工程
以下、これらの工程について順次説明する。
【００７７】
上記（１）の工程において用いうる基板としては、例えばＣＣＤやＣＭＯＳにおける光電変換素子基板、シリコン基板等が挙げられる。また、これらの基板上には、必要により、上部の層との密着改良、物質の拡散防止或いは基板表面の平坦化のために下塗り層を設けても良い。
【００７８】
基板上への本発明の着色感放射線組成物の塗布方法としては、回転塗布、スリット塗布、インクジェット法等の各種の塗布方法を適用する事ができる。
【００７９】
基板上に塗布された着色感放射線組成物層の乾燥（プリベーク）は、ホットプレート、オーブン等で６０℃〜１４０℃の温度で１０秒〜３００秒で行う事ができる。
【００８０】
着色感放射線組成物塗布層の乾燥後の膜厚としては、色濃度確保の観点と、塗布ムラ等の不具合を低減する観点から、０．２μｍ以上、１．２μｍ未満が好ましく、０．４μｍ以上、１．０μｍがより好ましく、０．５μｍ以上、０．８μｍ以下が特に好ましい。
【００８１】
（２）の露光工程は、前記着色感放射線組成物の塗膜を形成する工程において形成された着色感放射線組成物の塗布層を、所定のマスクパターンを介して放射線照射しパターン状に露光し、塗布膜の光照射された部分のみを硬化させる。ここで用いられる放射線としては、特にｇ線、ｈ線、ｉ線等の放射線が好ましく用いられる。照射量は３０ｍＪ／ｃｍ２〜５００ｍＪ／ｃｍ２が好ましい。
【００８２】
露光工程に次いで、（３）現像工程（アルカリ現像処理）を行うことにより、露光後の未硬化部を現像液に溶出させ、光硬化した部分を残存させる。この現像工程により、所望の着色された画素からなるパターン状皮膜を形成することができる。現像方式はディップ方式、スプレー方式、シャワー方式、パドル方式等、いずれでも良く、これにスウィング方式、スピン方式、超音波方式などを組み合わせてもよい。また、現像液の吐出前に、被現像面を予め水などで湿しておいて、現像ムラを防ぐこともできる。
【００８３】
現像液としては、アルカリ剤を濃度が０．００１質量％〜１０質量％、好ましくは０．０１質量％〜１質量％となるように、純水で希釈したアルカリ水溶液が好ましく使用される。アルカリ剤としては、例えばアンモニア水、エチルアミン、ジエチルアミン、ジメチルエタノールアミン、テトラメチルアンモニウムヒドロキシド、テトラエチルアンモニウムヒドロキシド、コリンなどが用いられるが、下地の回路などにダメージ等の影響を与えない、エチルアミン、ジエチルアミン、ジメチルエタノールアミン、テトラメチルアンモニウムヒドロキシド、テトラエチルアンモニウムヒドロキシド、コリンなどの有機アルカリ剤が好ましい。現像温度としては１８℃〜３０℃であり、現像時間は２０秒〜９０秒である。このようなアルカリ性水溶液からなる現像液を使用した場合には、一般に現像後、純水で洗浄（リンス）する。
【００８４】
その後、（４）現像後の塗膜をポストベークすることにより、着色感放射線組成物層の硬化物からなる画素パターンが所定の配列で形成された基板を得ることができる。
【００８５】
上記（１）〜（４）の工程を各色ごとに繰り返すことにより、所望の画素パターンのカラーフィルターが形成された基板を得ることができる。
【実施例】
【００８６】
以下、実施例を挙げて、本発明をさらに具体的に説明する。但し、本発明は、下記実施例に限定されるものでは無い。
【００８７】
実施例１
顔料、顔料分散剤を含む顔料分散液を調製した後、顔料分散液に光重合性モノマー、アルカリ可溶性ポリマー、光重合開始剤を添加混合して着色感放射線組成物を調製した。
【００８８】
顔料分散液の調製
顔料分散剤としてポリアリルアミン誘導体（分散剤Ａ）３．６重量部を、溶剤のプロピレングリコールモノメチルエーテルアセテート８３．８重量部に溶解させ、これに、顔料として平均一次粒子径が約０．０３μｍに微細化されたＣ．Ｉ．ピグメントブルー１５：６の１０．０重量部、同じく平均一次粒子径が約０．０３μｍに微細化されたＣ．Ｉ．ピグメントバイオレット２３の１．４重量部、更に分散助剤として顔料誘導体であるソルスパース１２０００（アビシア株式会社製）の０．６重量部を加えてタービン羽根を付けた撹拌機で３０分間の予備分散を行った。次いで０．３ｍｍ径のジルコニアビーズを装填したビーズミルにて、レーザー散乱型粒度分布測定器（マイクロトラックＳＰＡ）での平均粒子径がおよそ９０ｎｍに到達するまで湿式分散処理を施した。ビーズと分離して得た分散処理液を５μｍポアサイズのＰＴＦＥメンブレンカプセルカートリッジフィルターでろ過処理を行ったものを着色放射線組成物用の顔料分散液とした。尚、分散剤Ａとしては、ポリアリルアミンとカルボキシル基を有するポリエステルとの反応によって得られ、遊離のアミノ基、塩基およびアミド基を有するポリアリルアミン誘導体（重量分子量１０，０００、アミン価１７ｍｇＫＯＨ／ｇ）を用いた。
【００８９】
着色感放射線組成物の調製
次にこの顔料分散液１００質量部(固形換算)に対し、光重合性モノマーとしてポリエステルアクリレート２質量部、アルカリ可溶性ポリマーとしてベンジルメタクリレート／メタクリル酸/２−メタクリロイルオキシエチルイソシアネート共重合体（ポリマーＡ：酸価：５０ｍｇＫＯＨ／ｇ、重量平均分子量：１０，０００）４０質量部（固形換算）、光重合開始剤として１，２−オクタジオン、１−[４−（フェニルチオ）−２−（ベンゾイルオキシム）（商品名イルガキュアＯＸＥ０１、ＢＡＳＦ社製）０．３重量部、ビス（２，４，６−トリメチルベンゾイル）−フェニルフォスフィンオキサイド（商品名イルガキュア８１９、ＢＡＳＦ社製）０．１５重量部、レベリング剤としてフッ素系界面活性剤（商品名Ｒ−４１、ＤＩＣ社製）及び溶剤としてプロピレングリコールモノエチルエーテルアセテートを固形分濃度が１７．５重量％となるように混合して、着色感放射線組成物（Ｓ−１）を調整した。
【００９０】
着色感放射線組成物（Ｓ−１）について、下記の手順に従って、評価を行った。評価結果を表１に示す。
【００９１】
パターン形状、残渣の評価
着色感放射線組成物（Ｓ−１）をＴＥＯＳ酸化膜の付いたＳｉウェハー上に、スピンコーターを用いて塗付したのち、１００℃のホットプレートで６０秒間プレベークを行い、膜厚０．９ｕｍの塗膜を形成した。次いで、この基板を室温に冷却したのち、基板上の塗膜にｉ線ステッパー露光装置ＮＳＲ２２０５−ｉ１１Ｅ（ニコン株式会社製）を使用してｉ線（３６５ｎｍ）の光を、１．４μｍ四方のアイランドマスクパターンを介して、塗膜に１００〜２５０ｍＪ／ｃｍ２の範囲での露光量を照射した。その後、基板上の塗膜に約０．２％のＴＭＡＨ（トリメチルアンモニウムハイドロオキサイド）水溶液で６０秒間パドル現像を行った。次いで、２２０℃で１８０秒間ポストベークを行って、基板上に青色のアイランド状の画素パターンを形成した。次いで、得られた画素パターンを電子顕微鏡（Ｓ−７８００、日立ハイテクノロジー社製）で２０，０００倍の倍率で観察し、パターンの直線性（エッジラフネス）及び未露光部の残渣を評価した。結果を表１に示す。
【００９２】
比較例１〜１１
表１に示す顔料分散剤及びアルカリ可溶性ポリマーを用いて調製した顔料分散液を用いた以外は実施例１と同様にして着色感放射線組成物（Ｓ−２）〜（Ｓ−１２）を調製した。この着色感放射線組成物（Ｓ−２）〜（Ｓ−１２）を用い、実施例１と同様にして画素パターンを形成し、パターンの直線性（エッジラフネス）及び未露光部の残渣を評価した。結果を表１にあわせて示す。
【００９３】
尚、比較例において用いた顔料分散剤（分散剤Ｂ〜Ｄ）、アルカリ可溶性ポリマー（ポリマーＢ〜Ｃ）は、以下のものである。
顔料分散剤
分散剤Ｂ：ポリイソシアネート化合物にカプロラクトンポリエステル、第3級アミノ基を有する化合物を反応させて得られるウレタン系高分子分散剤。 
分散剤Ｃ：ポリアルキレンポリアミンの反応点を特定の比率で脂肪酸によりキャッピングした後、親油性高分子鎖としてポリカルボニルアルキレンオキシ鎖及び親水性高分子鎖としてポリアルキレンオキシ鎖を特定の比率で導入することで得られるポリエステル系高分子分散剤 
分散剤Ｄ：顔料吸着基となるアミノ基またはアミノ基および酸基を有する単量体と顔料吸着基を持たない単量体とからなるアクリル系ブロック共重合体であるアクリル系高分子分散剤
【００９４】
アルカリ可溶性ポリマー
ポリマーＢ：ＢＭＭ／ＭＡＡ共重合体（ベンジルメタクリレート／メタクリル酸共重合体）
ポリマーＣ：スチレン/無水マレイン酸共重合体
【００９５】
【表１】
2017187557.tif 000012
【００９６】
※１粘度変化率：
着色感放射線組成物の調製直後の粘度（Ｖ１）と、２５℃で一か月保管後の粘度（Ｖ２）を．測定し、下記（１）式により粘度変化率（％）を求めた。
（Ｖ２−Ｖ１）／Ｖ１×１００      （１）
【００９７】
※２エッジラフネス：
電子顕微鏡により観察した画素パターンのエッジ形状により、
○  エッジが直線状。
△  エッジがほぼ直線状。
×  エッジにやや凹凸が認められる。
として評価した。
【００９８】
※３未露光部残渣：
電子顕微鏡により画素パターンを観察して未露光部残渣の有無を目視により、
○  未露光部残渣がほとんど認められない。
△  未露光部残渣が一部認められる。
×  大小の未露光部残渣が認められる。
として評価した。
【００９９】
表１から明らかなように、特定のポリアリルアミン分散剤を顔料分散剤として用い、さらに特定のアルカリ可溶性ポリマーを用いた本発明の着色感放射線組成物により形成された画素パターンは、エッジラフネスが少なく、未露光部の残渣も少ない良好なものであった。一方、本発明において用いる特定のポリアリルアミン分散剤とは異なる分散剤を用いるか、特定のアルカリ可溶性ポリマーとは異なるポリマーを用いた比較例の着色感放射線組成物により形成された画素パターンは、エッジラフネスが悪く、未露光部の残渣が多いものであった。